(57)【要約】  マイクロ波炉は、チャンバハウジングと、焼結される物体用の焼結プラットホームとの間に形成された炉チャンバを有する。マイクロ波源は、マイクロ波を炉チャンバ内に放出するために配置されている。マイクロ波炉は更に、少なくとも２３℃〜７００℃の材料の温度範囲にわたってマイクロ波と結合する材料を含むサセプタを有する。サセプタ及び炉チャンバは、サセプタが炉チャンバに対して配置された第１の位置と、サセプタが第１の位置に対して、炉チャンバから更に後退した位置にある、第２の位置との間で、互いに可動である。本発明はジルコニア材料に比較的均一な材料構造をもたらすことに役立つ。
2019500120.tif 000002
【特許請求の範囲】
【請求項１】
チャンバハウジングと、焼結される物体用の焼結プラットホームとの間に形成された炉チャンバと、前記炉チャンバ内にマイクロ波を放出するように配置されたマイクロ波源とを含むマイクロ波炉であって、前記マイクロ波炉が更に、少なくとも２３℃〜７００℃の材料の温度範囲にわたってマイクロ波と結合する材料を含むサセプタを有しており、前記サセプタ及び前記炉チャンバが、前記サセプタが前記炉チャンバに対して配置された第１の位置と、前記サセプタが前記第１の位置に対して前記炉チャンバから更に後退して配置された第２の位置との間で、互いに対して移動可能である、マイクロ波炉。
【請求項２】
前記炉チャンバが開放及び閉鎖が可能であり、前記炉チャンバが閉鎖している間に前記サセプタ及び前記焼結プラットホームが互いに対して移動可能である、請求項１に記載のマイクロ波炉。
【請求項３】
前記サセプタが前記第１の位置において前記炉チャンバ内に延在しており、前記サセプタが前記第２の位置において前記炉チャンバの外側に位置している、請求項１又は２に記載のマイクロ波炉。
【請求項４】
前記サセプタを、前記第１の位置と前記第２の位置の決められた中間位置に停止させるように構成されている、請求項１〜３のいずれか一項に記載のマイクロ波炉。
【請求項５】
前記サセプタが前記プラットホームと前記ハウジングとの間の間隙内に配置されている、請求項１〜４のいずれか一項に記載のマイクロ波炉。
【請求項６】
前記第１の位置にある前記サセプタが前記プラットホームが面している空間を囲んでいる、請求項１〜５のいずれか一項に記載のマイクロ波炉。
【請求項７】
前記サセプタが、リング状の断面部において長手方向軸に沿って略直線状に延在している、請求項６に記載のマイクロ波炉。
【請求項８】
前記サセプタが炭化ケイ素（ＳｉＣ）を含む、請求項１〜７のいずれか一項に記載のマイクロ波炉。
【請求項９】
前記マイクロ波炉の稼働を制御するための制御システムを有し、前記マイクロ波炉が、前記制御システムの制御により前記サセプタを移動させるように構成されている、請求項１〜８のいずれか一項に記載のマイクロ波炉。
【請求項１０】
前記マイクロ波炉が温度センサを有し、前記制御システムが、前記温度センサによって測定された温度に基づき前記サセプタを移動させるように構成されている、請求項９に記載のマイクロ波炉。
【請求項１１】
前記マイクロ波源が３００ＭＨｚ〜３００ＧＨｚの周波数の電磁波を発生するためにマグネトロンに基づいている、請求項１〜１０のいずれか一項に記載のマイクロ波炉。
【請求項１２】
前記マイクロ波源が、焼結のための前記マイクロ波炉の唯一のエネルギ源である、請求項１〜１１のいずれか一項に記載のマイクロ波炉。
【請求項１３】
マイクロ波炉の炉チャンバ内の焼結プラットホーム上にジルコニアで作製された物体を提供するステップと、
サセプタを、前記サセプタの少なくとも一部が前記炉チャンバの内部に配置されている第１の位置に位置調整するステップと、
前記炉チャンバ内にマイクロ波を放出するステップと、
前記サセプタの前記一部が前記炉チャンバの外側に配置される第２の位置に前記サセプタを位置調整するステップと、を含む、ジルコニアを焼結する方法。
【請求項１４】
前記第１の位置から前記第２の位置への前記位置調整が、マイクロ波の前記炉チャンバ内への放出と同時に行われる、請求項１３に記載の方法。
【請求項１５】
前記物体は、ジルコニアを含む歯科用又は歯列矯正用の被加工物、例えば歯科修復物、歯列矯正ブラケット又はこれらの前駆体である、請求項１３又は１４に記載の方法。
【請求項１６】
最初に熱放射による加熱を通じて物体を焼結するステップと、引き続き同じ前記物体をマイクロ波エネルギにより焼結するステップと、を含む物体を焼結する方法。
【発明の詳細な説明】
【技術分野】
【０００１】
本発明はマイクロ波炉に関し、特にマイクロ波エネルギ又は熱伝達を介して（例えば熱放射を介して）、選択的に物体を焼結するための炉チャンバの内部及び外部に、選択的に配置可能なサセプタを有するマイクロ波炉に関する。本発明は更に焼結方法に関する。
【背景技術】
【０００２】
歯科修復物は多くの場合、歯科用セラミック材料で作製されるか、又は歯科用セラミック材料を含む。歯科用セラミック材料は、天然歯の色に似た色の歯科修復物を提供することができる。
【０００３】
歯科修復物は多くの場合、自動工程を用いて作製され、自動工程は通常、患者の歯の形状の取り込み、計算機支援設計（ＣＡＤ）による取り込んだ形状に基づいた歯科修復物のデザイン、及び自動計算機数値制御（ＣＮＣ）又は計算機制御ビルドアップ法での歯科修復物の製造、を含む。
【０００４】
セラミック材料から作製される歯科修復物は通常、予備焼結されたブランク（連続多孔質材料構造を有する）で作製されたブランクから歯科修復物の前駆体を機械加工し、引き続き、歯科修復物前駆体を完全な密度に向けて焼結して歯科修復物を形成することにより得られる。更に、多くのビルドアップ法では、歯科修復物を形成するために焼結されなければならない、連続多孔質材料構造を有する歯科修復物前駆体を提供する。
【０００５】
焼結時間は可能な限り短くしたいという一般的な要望があり、従って焼結される物体を、より低い温度から必要とする最終焼結温度まで加熱する時間を特に最小限にしたいとの要望がある。
【０００６】
無機固体のいわゆる非液相焼結は、その固体の融解温度の約０．５〜０．６を上回る温度で開始される。固体の格子内で物体又は物質の輸送を可能にするためには熱が必要である。この輸送は、表面拡散、粒界拡散又はバルク拡散、並びに蒸発及び凝縮効果を含む種々のメカニズムにより起こり得る。これらメカニズムの１つ以上により、多孔質体から所望の完全緻密体への転換が生じる。
【０００７】
マイクロ波炉を使用する方法もあるが、特定の温度範囲においてマイクロ波と十分には結合しない、例えばジルコニアを含むいくつかのセラミック材料には、通常は使用することができない。いわゆるサセプタを、焼結される物体の近傍に配置して使用する更なる手段もある。サセプタは通常、マイクロ波と結合する材料で作製される。従って、マイクロ波エネルギは通常、サセプタによって熱に変換され、その熱はサセプタによって放出され、主として熱放射により、焼結される材料に与えられる。
【０００８】
既存の手段はある程度の利点を提供するが、最大限の焼結品質（均一性、半透明性及び強度に関して）で、セラミック、特にジルコニアのような歯科用セラミックの急速焼結を可能にする、焼結炉及び焼結方法への必要性は依然としてある。
【発明の概要】
【０００９】
本発明の一態様はマイクロ波炉に関する。本発明のマイクロ波炉は、チャンバハウジングと、焼結される物体用の焼結プラットホームとの間に形成された炉チャンバを含む。マイクロ波炉は、マイクロ波を炉チャンバ内に放出するように配置されているマイクロ波源を含む。マイクロ波炉は更に、少なくとも２３℃〜７００℃の材料の温度範囲にわたってマイクロ波と結合する材料を含む、又はその材料で形成された、サセプタを有する。サセプタ及び炉チャンバは、サセプタが炉チャンバに対して配置された第１の位置と、サセプタが第１の位置に対して、炉チャンバから更に後退して配置された第２の位置との間で、互いに対して移動可能である。
【００１０】
本発明は、マイクロ波を用いることで、電気抵抗要素又はバーナーのような追加の加熱システムなしに、歯科用セラミック、特にジルコニアの焼結を可能にするという点で有益である。更に、本発明は歯科用セラミック、特にジルコニアを焼結するための焼結時間を最小限にする上で役立つ。本発明は更に、物体を必要な焼結温度に向けて加熱する時間を最小限にし、一方で物体内のあらゆる温度勾配の均一性を最大限にするという点で有益である。マイクロ波は通常、物体内に侵入することができ、それにより物体の内側及び外側部分を独立かつ同時に加熱する（体積加熱作用）ことができるため、これは従来の熱焼結とは対照的である。本発明は、最大限の焼結品質で焼結することが可能になるという点で有益である。特に本発明は、比較的良好な半透明性及び材料強度を示す、比較的均一な材料構造を有する焼結セラミック材料を提供するために使用することができる。
【００１１】
一実施形態では、マイクロ波源及びサセプタは互いに対して移動可能である。好ましくは、サセプタ及び炉チャンバの第２の位置においては、サセプタとマイクロ波源は、サセプタ及び炉チャンバの第１の位置におけるよりも、更に間隔を空けている。マイクロ波源及び炉チャンバは、互いに固定した関係で配置されていてもよく、一方サセプタは炉チャンバ及びマイクロ波源に対して移動可能であってもよい。特に物体を焼結するためにマイクロ波炉を使用している間、サセプタは炉チャンバ又はマイクロ波源に対して、移動可能であってもよい。この考え方によれば、サセプタは同時に、炉チャンバから後退し、かつマイクロ波源から更に離れた位置に配置され得る。更に離れた位置においては通常、より少ないマイクロ波エネルギがサセプタに結合する。それに応じて、マイクロ波エネルギのより低い部分がサセプタにより吸収され、従ってマイクロ波により物体を直接焼結するために利用可能なままである。当業者であれば、本発明から逸脱することなく、炉チャンバ、マイクロ波及び／又はサセプタが適切に移動可能である更なる構成を理解し得る。
【００１２】
一実施形態では、マイクロ波炉は、炉チャンバが開放及び閉鎖が可能であるように適合している。サセプタ及び焼結プラットホームは、好ましくは、炉チャンバが閉鎖している間には、互いに対して移動可能である。焼結プラットホームは、好ましくは支持体の表面で形成される。支持体及びハウジングは、好ましくは、炉チャンバの開放及び／又は閉鎖のために、互いに対して移動可能又は配置可能である。特に支持体及びハウジングは、好ましくは、焼結プラットホームがハウジングの開口部と端を揃えているか又はハウジング内部に配置されている、閉鎖位置に配置可能である。支持体及びハウジングは、好ましくは更に、焼結プラットホームがハウジングの開口部から間隔を置いて開放位置に配置可能である。従って、閉鎖位置においては、焼結プラットホームは炉チャンバを閉鎖し、開放位置においては、焼結される物体が焼結プラットホーム上で炉チャンバの外側から炉チャンバ内へ配置可能である。
【００１３】
サセプタ及び炉チャンバは、好ましくは焼結プラットホーム及びハウジングの閉鎖位置において移動可能である。特に、サセプタ及び炉チャンバは、好ましくは炉チャンバ内の物体の焼結中に移動可能である。
【００１４】
一実施形態では、マイクロ波炉はハウジングを吊り下げるスタンドを有する。サセプタ及び焼結プラットホームは、好ましくは各々がハウジングに対して移動可能及び／又は配置可能である。ハウジングは、キャップ状であってもよく、特に周辺部の側壁及び上部壁を有しても良く、ハウジングの下部側に隣接した開口部を形成していてもよい。この関連で、用語「上部」及び「下部」はそれぞれ、地球の重心から離れる方向、及び重心に向かう方向の位置を意味する。マイクロ波炉は更に、スタンドが延在するベースを有していても良い。それに応じて、本実施形態ではハウジングは静止しており、サセプタ及びプラットホームは、各々がハウジングに対して、及び互いに対して移動可能である。このことにより、マイクロ波源のハウジングへの一体化、及びマイクロ波源の電気的接続が促進される。
【００１５】
一実施形態では、マイクロ波炉は断熱材を有する。特に、ハウジングは内側が断熱材（例えばセラミック繊維材料）で裏打ちされていても良い。断熱ライナは、好ましくは連続したキャップ状の構造を形成する。
【００１６】
更なる一実施形態では、マイクロ波炉は、更に好ましくはマイクロ波遮蔽体を有する。例えば、ハウジングは断熱材の外側に、遮蔽体の少なくとも一部を形成する金属から作製された、連続したキャップ状のシェルを有していてもよい。マイクロ波炉は、ハウジングによって完全には遮蔽されないあらゆる領域を遮蔽するための更なる金属シェルを有してもよい。
【００１７】
一実施形態では、サセプタは炉チャンバ内で第１の位置に延在している。例えばサセプタは、部分的に又は完全に炉チャンバ内に位置付けられてもよい。従って、マイクロ波源が起動されると、サセプタはマイクロ波により加熱され、従って熱伝達により（例えば熱放射及び熱対流）炉チャンバが加熱される。
【００１８】
更なる一実施形態では、サセプタは炉チャンバの外側で第２の位置に配置されている。この関連で、サセプタの表面が炉チャンバの範囲を定め、サセプタの残部は炉チャンバの外側に位置していてもよい。それに応じて、マイクロ波源がハウジング内に配置されているので、第２の位置におけるサセプタとマイクロ波源との間の距離は、第１の位置におけるサセプタとマイクロ波源との間の距離よりも大きい。従って、第２の位置においてサセプタは、好ましくはマイクロ波源によって著しくは加熱されないように十分に離れている。
【００１９】
更なる一実施形態では、マイクロ波炉はサセプタを、決められた第１の位置と第２の位置の中間位置に停止させるように構成されている。好ましくは、サセプタ及び焼結プラットホーム（又は支持体）は独立して配置可能である。マイクロ波炉は、好ましくは例えばＣＮＣ機械装置で使用されているように、例えばステッピングモーター及び／又はリニアデコーダによって、サセプタ及び焼結プラットホームの位置を制御するように構成されている。
【００２０】
一実施形態では、サセプタはプラットホームとハウジングとの間の間隙内に配置されている。第１の位置にあるサセプタは、好ましくはプラットホームが面している空間を取り囲んでいる。焼結される物体は、好ましくはこの空間内に配置可能である。更に、サセプタは好ましくはリング状の断面部において長手方向軸に沿って略直線状に延在している。
【００２１】
一実施形態では、サセプタは中空円筒形状を有する。ハウジング、サセプタ及び焼結プラットホームは、好ましくは互いに可動な状態でフィットするように形成されている。そのようなフィット（ハウジングとサセプタとの間の、並びにサセプタと焼結プラットホームとの間の）は、好ましくは緩いフィットであり、それぞれハウジングとサセプタとの間、並びにサセプタと焼結プラットホームとの間の摩擦を回避するためである。しかしながら、ハウジングとサセプタとの間及び／又はサセプタと焼結プラットホームとの間のいかなる間隙も、それぞれ、好ましくは炉チャンバの適切な断熱を確保するために最小限にされる。中空円筒状サセプタの対称軸（長手方向軸に相当する）に対して、サセプタ及びハウジング、並びにサセプタ及び焼結プラットホームは、好ましくは対称軸又は長手方向軸に沿った次元方向に、互いに可動である。サセプタが中空円筒形状であることから、サセプタ内部の空間に向かって、（加熱された）サセプタの熱の比較的均一な放出がもたらされる。
【００２２】
一実施形態では、サセプタは、任意で互いに対して移動可能である、２つ以上の部分から構成されていてもよい。例えば、サセプタは２個、４個、６個、１２個の部分を含み、各々がそれぞれ１８０°、９０°、６０°、３０°にわたって延在し、中空円筒形状を補完してもよい。その角度は対称軸に垂直な平面内で測定される。当業者であれば他の形状のサセプタ、例えば、マイクロ波炉内で通常焼結される物体の形状に依存して、正方形、矩形又は楕円形で延在するサセプタを理解するであろう。
【００２３】
好ましい実施形態では、サセプタは炭化ケイ素（ＳｉＣ）を含む、又は炭化ケイ素（ＳｉＣ）で形成される。炭化ケイ素は約２０００℃の耐熱性を有し、従って、ジルコニア材料を焼結するために必要に応じて、約１５００℃〜１６００℃の所望の焼結温度に向けて加熱することができる。
【００２４】
更なる一実施形態では、マイクロ波炉はマイクロ波炉の稼働を制御するための制御システムを有する。マイクロ波炉は、好ましくは制御システムの制御によりサセプタを移動するように構成されている。マイクロ波は更に、温度センサを有していてもよい。温度センサは、焼結プラットホーム上に置かれた物体の温度、及び／又はサセプタの温度を取り込むように適合されていてもよい。制御システムは、温度センサによって測定された温度に基づきサセプタを移動するように構成されていてもよい。特に、制御システムは焼結される物体の温度をモニタしてもよく、サセプタを第１の焼結温度範囲にある第１の位置に配置してもよく、又は第２の焼結温度範囲にある第２の位置に配置してもよい。第１の焼結温度範囲は、好ましくは第２の焼結温度範囲よりも小さい。第１の焼結温度範囲は、およそ少なくとも２３℃〜約７００℃であってもよく、一方では第２の焼結温度範囲は約７０１℃〜約１６００℃であってもよい。制御システムは、加えて又は代替として、（プログラム可能）時限プログラムに基づき又は制御システムへの手動入力により、サセプタを動かすように構成されていてもよい。
【００２５】
一実施形態では、マイクロ波源は３００ＭＨｚ〜３００ＧＨｚの周波数の電磁波を発生するためにマグネトロンに基づく。特定のマイクロ波周波数を含む安全要件は、例えばＩＥＥＥ８０２．１６又はｅ−ＣＦＲ１０３０．１０などの、例えば標準規格において、国内当局又は地方自治体によって規定されている。市販のマイクロ波装置は通常、２．３ＧＨｚ、２．５ＧＨｚ、３．５ＧＨｚ及び５．８ＧＨｚの範囲で稼働する。マイクロ波源は、好ましくは焼結用マイクロ波炉の唯一のエネルギ源である。
【００２６】
一実施形態では、マイクロ波炉は物体を含む。物体は、ジルコニアを含む歯科用又は歯列矯正用の被加工物、例えば歯科修復物、歯列矯正ブラケット又はこれらの前駆体であってもよい。
【００２７】
更なる態様では、本発明はジルコニアの焼結方法に関する。本方法は、
マイクロ波炉の炉チャンバ内の焼結プラットホーム上にジルコニアで作製された物体を提供するステップと、
サセプタの少なくとも一部が炉チャンバの内部に配置される第１の位置にサセプタを位置調整するステップと、
炉チャンバ内にマイクロ波を放出するステップと、
サセプタの一部が炉チャンバの外側に配置される第２の位置にサセプタを位置調整するステップと、を含む。
【００２８】
好ましくは、本方法は、本発明によるマイクロ波炉を提供するステップ、及び本発明のマイクロ波炉の焼結プラットホーム上に物体を提供するステップを含む。
【００２９】
一実施形態では、物体は、ジルコニアを含む歯科用又は歯列矯正用の被加工物、例えば歯科修復物、歯列矯正ブラケット又はこれらの前駆体である。
【００３０】
一実施形態では、第２の位置においてサセプタは、第１の位置におけるよりも、マイクロ波源から更に離れて配置されている。従って第２の位置においては、サセプタのマイクロ波への曝露は、第１の位置におけるよりも低い。
【００３１】
一実施形態では、本方法は更に、
サセプタに所定の熱容量を提供するステップと、
サセプタを所定の温度まで加熱するステップと、
サセプタの熱容量を用いて物体を焼結温度まで加熱するステップと、を含む。
【００３２】
一実施形態では、第１の位置から第２の位置への位置調整が、マイクロ波の炉チャンバ内への放出と同時に行われる。
【００３３】
更なる態様では、本発明は物体を焼結する方法に関する。その方法は、最初に熱放射による加熱を通じて物体を焼結するステップ、及び引き続き同じ物体をマイクロ波エネルギにより焼結するステップを含む。好ましくは、これら２つのステップは互いに時間的に直接前後してあらかじめ形成される。その方法は、最初に主として熱放射による加熱を通じて物体を焼結するステップ、及び引き続き同じ物体を主としてマイクロ波エネルギにより焼結するステップを含むこと、を包含する。好ましくは、これら２つのステップは互いに時間的に直接前後してあらかじめ形成される。
【００３４】
１０ｍｍｘ１０ｍｍｘ１０ｍｍ（＝１ｃｍ３）のサイズのジルコニア試料を加熱する時間は、約８０分〜約１０分であってもよい。
【図面の簡単な説明】
【００３５】
【図１】本発明の一実施形態による、マイクロ波炉の概略断面図である。
【図２】異なる稼働モードにある図１のマイクロ波炉の概略断面図である。
【図３】熱伝達による焼結と比較した、マイクロ波焼結の温度特性を示す図である。
【図４】マイクロ波焼結、熱伝達による焼結及びその組み合わせによる温度特性を示す図である。
【図５】本発明の方法を示す概略図である。
【発明を実施するための形態】
【００３６】
図１は本発明の一実施形態によるマイクロ波炉１を示す。マイクロ波炉１は、ハウジング１０、及びハウジング１０内に配置された焼結プラットホーム１１を有する。炉チャンバ１２は、ハウジング１０と焼結プラットホーム１１との間に形成されている。この例では、ハウジング１０はカップ状であり、カップ形状により形成された開いた窪み内に焼結プラットホーム１１が配置されている。ハウジング１０は開口部を下（重力の方向に）に向けて配置されている。詳細には示されていないが、マイクロ波炉１は、焼結される物体を炉チャンバ１２内に挿入するために、ハウジング１０が開放できるように構成されている。当業者であれば、チャンバがユーザーの選択により開放及び閉鎖が可能であるマイクロ波炉に対する、いくつかの解決策を理解するであろうが、好ましい例においては、ハウジング１０は焼結炉のスタンド（図示せず）で吊り下げられており、焼結プラットホーム１１は、炉チャンバ１２を閉鎖するためにハウジング１０の内部に、又は炉チャンバを開放するために炉チャンバ１２の外側に、垂直に移動可能（矢印１４で示される）である。代替として、ハウジング１０は持ち上げることができる、又はヒンジにより回転して開けることができるように構成されていてもよい。移動可能なハウジングと移動可能な焼結プラットホームの組み合わせが可能である。
【００３７】
更に、ハウジング１０は、焼結される物体を炉チャンバ内に挿入するために開放及び閉鎖が可能な部分、例えばドア又はフード、を有していても良い。
【００３８】
ハウジング１０は、好ましくは例えばセラミック繊維材料で断熱されており、それにより、焼結炉１が稼働できる温度範囲における、数時間にわたるマイクロ波炉１の稼働中に、ハウジング１０の外表面上の温度が４０℃を上回ることを回避する。そのような温度範囲は、炉チャンバ１２内で室温（２３℃）から最大温度約１５６０℃であってもよい。
【００３９】
焼結プラットホーム１１は略平坦又は平面であり、マイクロ波炉１内に配置された支持体１３の表面により形成される。焼結プラットホーム１１並びに炉チャンバ１２に面しているハウジング１１の内壁は、焼結炉１が稼働できる温度範囲内でマイクロ波と結合しないセラミック材料で作製されている。断熱のために並びに焼結炉の表面を形成するために用いられる一般的なセラミック材料は、酸化アルミニウムをベースとしている。焼結プラットホーム１１は略水平に配置されている。
【００４０】
焼結炉１はマイクロ波源１５を有する。マイクロ波源１５は、マイクロ波を発生するように構成されているマグネトロンを含む。マイクロ波源１５は示されるように、ハウジング１０の側面を経て延在していてもよい。代替として、マイクロ波源１５は、焼結プラットホーム１１の反対側で、ハウジング１０の上部を経て延在していてもよい。２つ以上のマグネトロンを適宜使用しても良い。
【００４１】
焼結炉１は更にサセプタ１６を有する。サセプタ１６は、少なくとも２３℃〜７００℃の温度範囲でマイクロ波と結合する材料で作製されている。これにより、マイクロ波源１５によるサセプタ１６の加熱が可能になる。この例ではサセプタは中空円筒形状を有する。これにより、比較的均一な熱放射が、サセプタ１６からサセプタ１６内部に形成される空間に向かってもたらされる。サセプタ１６は、好ましくは炭化ケイ素（ＳｉＣ）から作製される。炭化ケイ素は更に、約２０００℃の耐熱性を有し、従ってジルコニア材料を焼結するのに必要な約１５００℃〜１６００℃の所望の焼結温度に向けて容易に加熱することができる。矢印１７で示すように、サセプタは炉チャンバ１２に対して移動可能である。特に、焼結プラットホーム１２（支持体１３で形成された）、ハウジング１０、及びサセプタ１６は、互いに伸縮自在に移動可能である。焼結プラットホーム１１及び／又は支持体は、好ましくは断面が円形であり、サセプタ１６の内部と精密なフィットを形成するように寸法設定されている。そのような精密なフィットは、サセプタ１６及び支持体１３の収縮又は膨張、並びにサセプタ１６と支持体１３との間の間隙に入り込み得るあらゆる粉体が理由である。それに応じて、精密なフィットには、サセプタ１６と支持体１３との間に最大１ｍｍの間隙が含まれる。従ってサセプタ１６と支持体１３との間のあらゆるブロッキングが防止でき、一方では十分な断熱が依然として実現される。ハウジング１０の内部は更に円形の断面を有し、サセプタの外側と精密なフィットを形成するように寸法設定されている。再び、そのような精密なフィットは、サセプタ１６及びハウジング１０の収縮又は膨張、並びにサセプタ１６とハウジング１０との間の間隙に入り込み得るあらゆる粉体が理由であり、最大１ｍｍの間隙を含んでいてもよい。
【００４２】
この例では、支持体１３及びサセプタ１６は、互いに対して独立に移動可能である。特に、支持体１３及びサセプタ１６の各々はモーター駆動リニアドライブ（図示せず）に結合している。リニアドライブは、好ましくは例えばステッパモーター及び／又はリニアデコーダを含む、移動量計測部又は移動量制御部を含む。示した状況では、サセプタ１６は、例では最上部の位置である第１の位置に配置されており、これは例えばサセプタ１６がハウジング１０の上部側と当接する位置である。この例の第１の位置において、サセプタ１６はハウジング１０の内側壁を完全に覆っている。この位置においては、サセプタ１６も炉チャンバ１２内に配置されている。示した状況では、炉チャンバ１２はマイクロ波源１５で加熱されたサセプタ１６によって加熱され得る。
【００４３】
図２は図１にあるのと同じ焼結炉１であるが、サセプタ１６が第２の位置に配置されている。第２の位置においてサセプタ１６は炉チャンバ１２から後退している。この例では、第２の位置においてサセプタ１６は炉チャンバ１２から完全に後退しており、そのためサセプタは炉チャンバ１２内に延在していない。しかしながら、サセプタ１６の表面は、炉チャンバ１２の範囲を定め又は（少なくとも熱的に）封止する、壁を形成し得ることに留意すべきである。更に、歯科修復物１００（又はその前駆体）が炉チャンバ１２内に置かれる。サセプタ１６が炉チャンバ１２の外側に配置されていることで、歯科修復物１００は、主としてマイクロ波源１５によって発生されたマイクロ波に曝露される。更に、サセプタ１６はマイクロ波源１５から更に離れて配置されているため、サセプタ１６内へのエネルギ供給は第１の位置と比較して低い（かつ特に重要ではない場合がある）。それに応じて、炉チャンバ１２内に置かれた歯科修復物（又は他の物体）は、歯科修復物又は物体がマイクロ波と結合する材料から作製されている場合、サセプタ１６の第２の位置においては、一般にマイクロ波エネルギによってだけ加熱され得る。
【００４４】
マイクロ波炉１は、歯科修復物１００（又は他の物体）の温度を測定するための温度センサ１８、例えば焼結プラットホーム１１の方向に向けられた光学センサ、を有する。マイクロ波炉１は、センサ１８によって測定された温度に応じて、マイクロ波源１５の電力を制御するように構成されている。更に、マイクロ波炉１は、以下で更に詳細に説明されているように、センサ１８によって測定された温度に応じて、サセプタ１６の移動を制御するように構成されている。
【００４５】
図３は、図１及び図２に示すマイクロ波炉内に置かれた、円筒状のジルコニア材料に対する加熱効果を図で示している。特に図は、サセプタ１６の第１の位置（図１）においてマイクロ波炉が稼働している状態に対する温度特性ＩＩ、及びサセプタ１６の第２の位置（図２）においてマイクロ波炉が稼働している状態に対する温度特性Ｉを示す。
【００４６】
低温ではジルコニアはマイクロ波と結合しないという事実のために、ジルコニア材料は、サセプタが第１の位置に配置されている時にマイクロ波炉中で加熱され得る。サセプタを介した放射（及び対流）による加熱中には、温度特性ＩＩは、ジルコニア材料の外側に向かってより高い温度、及び中心に向かってより低い温度という特徴がある。いったんジルコニアが約６５０℃〜７００℃の温度に到達したら、ジルコニアはマイクロ波と結合し始めるため、サセプタを第２の位置に移動させることができる。この状態ではジルコニア材料は、実質的にマイクロ波エネルギのみにより、更に加熱され得る。マイクロ波源を介したジルコニア材料の加熱中は、温度特性Ｉは、ジルコニア材料の外側に向かって温度がより低くなり、及び中心に向かって温度がより低くなるという特徴がある。温度が上昇する方向は、図においてＴで示されている。
【００４７】
図４は、図３に示すような異なる温度特性Ｉ及びＩＩを重ね合わせるために、サセプタを第１の位置及び第２の位置に置いた場合の加熱を組み合わせることができるという結果を示す。重ね合わせた温度特性Ｉ及びＩＩは、組み合わせた温度特性Ｉ＋ＩＩとして示されている。単独の温度特性Ｉ及びＩＩと比較して、組み合わせた温度特性Ｉ＋ＩＩは、ジルコニアを通してより均一であることが分かった（厳密に線形の、又は均一な特性には実際には到達し得ないが）。
【００４８】
図５は本発明によるジルコニア材料の焼結方法を示す。ステップＡで、マイクロ波源１５が起動され、サセプタ１６が第１の位置に配置される。従って、サセプタ１６は、好ましくは約７５０℃の温度に向けて予備加熱される。予備加熱温度に到達した後、ジルコニアから作製された歯科修復物の前駆体１００’が炉チャンバ１２内に置かれる。そのような前駆体１００’は通常、予備焼結された依然として連続多孔質の材料であり、１５８０℃に向かって加熱することにより、完全緻密な材料に向けて転換することができる。歯科修復物の前駆体１００’がマイクロ波炉１内に置かれた時点で、炉チャンバ１２は依然として十分高温には加熱されておらず、そのため炉チャンバの開放によるいかなる急激な温度低下も限定される。このことは、炉の内壁及び／又は断熱材のあらゆる劣化を最小限にするために役立ち、従って炉の寿命を最大限にするために役立つ。
【００４９】
ステップＢで、マイクロ波源１５は停止され、サセプタ１６は第１の位置に配置される。従って、歯科修復物前駆体１００’はサセプタだけから放出される（主に放射される）熱に曝露される。それに応じて、歯科修復物前駆体１００’は、図３の温度特性Ｉに従って加熱される。歯科修復物前駆体１００’が約７００℃の外部温度に到達した時点で、ステップＣに示すように、サセプタ１６は第２の位置に後退し、マイクロ波源１５が起動される。ステップＣでは歯科修復物前駆体１００’は、実質的にマイクロ波源１５によって発生されたマイクロ波のみに曝露される。これにより、歯科修復物前駆体１００’の内側部分は、図３の温度特性ＩＩに従って、外側部分よりもより加熱される。サセプタを介した初期加熱によって、マイクロ波による加熱の熱特性は、７００℃を上回る温度領域では、初期加熱により生じた熱特性を補償する。マイクロ波のみによる更なる加熱の時点で、図３の特性ＩＩに似た温度特性が発生することを防止するために、ステップＢ及びＣを交互に起動させて、サセプタを介し及びマイクロ波を介し、歯科修復物前駆体１００’を連続的に加熱してもよい。この方法を用いることで、ジルコニア材料の急速加熱が、材料内の温度分布が最大限均一に、従って材料構造が最大限均一に、可能であることが見出された。これはまた通常、最大限の半透明性及び強度を有する焼結材料を実現することにつながる。
【図１】
2019500120.tif 000003
【図２】
2019500120.tif 000004
【図３】
2019500120.tif 000005
【図４】
2019500120.tif 000006
【図５Ａ】
2019500120.tif 000007
【図５Ｂ】
2019500120.tif 000008
【図５Ｃ】
2019500120.tif 000009
【国際調査報告】
2019500120.tif 000010
2019500120.tif 000011
2019500120.tif 000012